(57)【要約】本発明は、セルロース含有繊維および繊維性基質のための恒久的仕上げ剤に関する。上記仕上げ剤の活性成分は、ヒドロキシル含有アミンであり、好ましくは、この仕上げ剤の活性成分は、トリアルカノールアミンである。適切な架橋剤と合わされた場合、上記アミンは、上記基質繊維に結合してこの基質繊維上に架橋され、そして上記アミンは、清浄化手順に対して恒久的である、軟らかい樹脂状コーティングを形成する。このポリマー性コーティングは、恒久性の抗微生物活性および特定の臭気の再生可能な制御を付与する。【特許請求の範囲】
【請求項１】
セルロース含有繊維性基質のための仕上げ剤であって、
ｉ）一級ヒドロキシル含有アミン、二級ヒドロキシル含有アミン、または三級ヒドロキシル含有アミン、
ｉｉ）適切な架橋剤、および
ｉｉｉ）揮発性溶媒
を含み、該仕上げ剤は、該繊維性基質に対して抗微生物特性を提供し、該仕上げ剤は、清浄化手順に対して恒久性である、仕上げ剤。
【請求項２】
セルロース含有繊維性基質のための仕上げ剤であって、
ｉ）一級ヒドロキシル含有アミン、二級ヒドロキシル含有アミン、または三級ヒドロキシル含有アミン、
ｉｉ）適切な架橋剤、および
ｉｉｉ）揮発性溶媒
を含み、該仕上げ剤は、不快な体臭を除去するかまたは大いに減少する能力を該繊維性基質に提供し、該仕上げ剤は、清浄化手順に対して恒久性である、仕上げ剤。
【請求項３】
請求項２に記載の仕上げ剤であって、前記能力は、回復可能である、仕上げ剤。
【請求項４】
請求項１、２、または３に記載の仕上げ剤であって、前記ヒドロキシル含有アミンは、モノアルカノールアミン、ジアルカノールアミン、およびトリアルカノールアミンからなる群より選択される、アルカノールアミンである、仕上げ剤。
【請求項５】
請求項４に記載の仕上げ剤であって、前記アルカノールアミンは、トリアルカノールアミンである、仕上げ剤。
【請求項６】
請求項５に記載の仕上げ剤であって、前記トリアルカノールアミンは、式（Ａ）のアルカノールアミン：
【化１】
2006509919.tif 000005
から選択され、Ｒ１、Ｒ２およびＲ３の各々は、非置換であるかまたは１つ以上のヒドロキシル基で置換されている、低級アルキル基から独立して選択され；Ｘ１、Ｘ２およびＸ３の各々は、独立して−ＯＨまたは−Ｈであり、但し、Ｘ１、Ｘ２またはＸ３のうちの少なくとも１つは、−ＯＨである、仕上げ剤。
【請求項７】
仕上げ剤を有する処理されたセルロース性繊維性基質であって、該仕上げ剤は、一級ヒドロキシル含有アミン、二級ヒドロキシル含有アミン、または三級ヒドロキシル含有アミンを含み、該アミンは、該繊維性基質の繊維表面上で架橋されて、清浄化手順に対して恒久性である樹脂状コーティングを形成し、該処理されたセルロース性繊維性基質は、恒久性の抗微生物特性を示す、処理されたセルロース性繊維性基質。
【請求項８】
仕上げ剤を有する処理されたセルロース性繊維性基質であって、該仕上げ剤は、一級ヒドロキシル含有アミン、二級ヒドロキシル含有アミン、または三級ヒドロキシル含有アミンを含み、該アミンは、該繊維性基質の繊維表面上で架橋されて、清浄化手順に対して恒久性である樹脂状コーティングを形成し、該処理されたセルロース性繊維性基質は、不快な体臭を除去するかまたは大いに減少する恒久性の能力を示す、処理されたセルロース性繊維性基質。
【請求項９】
請求項８に記載の処理された繊維性基質であって、前記能力は、回復可能である、処理された繊維性基質。
【請求項１０】
請求項７、８または９に記載の処理された繊維性基質であって、前記ヒドロキシル含有アミンは、モノアルカノールアミン、ジアルカノールアミン、およびトリアルカノールアミンからなる群より選択されるアルカノールアミンである、処理された繊維性基質。
【請求項１１】
請求項１０に記載の処理された繊維性基質であって、前記アルカノールアミンは、トリアルカノールアミンである、処理された繊維性基質。
【請求項１２】
請求項１１に記載の処理された繊維性基質であって、前記トリアルカノールアミンは、式（Ａ）のトリアルカノールアミン：
【化２】
2006509919.tif 000006
から選択され、Ｒ１、Ｒ２およびＲ３の各々は、非置換であるかまたは１つ以上のヒドロキシル基で置換されている、低級アルキル基から独立して選択され；Ｘ１、Ｘ２およびＸ３の各々は、独立して−ＯＨまたは−Ｈであり、但し、Ｘ１、Ｘ２またはＸ３のうちの少なくとも１つは、−ＯＨである、処理された繊維性基質。
【請求項１３】
セルロース性繊維性基質に対して抗微生物特性を提供するための方法であって、該方法は、
該繊維性基質を、処理組成物に曝露する工程であって、
該処理組成物は、
ｉ）一級ヒドロキシル含有アミン、二級ヒドロキシル含有アミン、または三級ヒドロキシル含有アミン、
ｉｉ）適切な架橋剤、および
ｉｉｉ）揮発性溶媒
を含む、工程；ならびに
該繊維性基質を硬化させて、恒久性の抗微生物特性を示すセルロース性繊維性基質を得る工程；
を包含する、方法。
【請求項１４】
不快な体臭を除去するかまたは大いに減少する能力をセルロース性繊維性基質に提供するための方法であって、該方法は、
該繊維性基質を、処理組成物に曝露する工程であって、
該処理組成物は、
ｉ）一級ヒドロキシル含有アミン、二級ヒドロキシル含有アミン、または三級ヒドロキシル含有アミン、
ｉｉ）適切な架橋剤、および
ｉｉｉ）揮発性溶媒
を含む、工程；ならびに
該繊維性基質を硬化させて、不快な体臭を恒久的に除去するかまたは大いに減少する能力を示す、処理されたセルロース性繊維性基質を得る工程；
を包含する、方法。
【請求項１５】
請求項１４に記載の方法であって、
前記処理された繊維性基質を、ｐＨ１０以上である水溶液に曝露して、該繊維性基質の臭気吸収能力を回復するさらなる工程
を包含する、方法。
【請求項１６】
請求項１３〜１５のうちのいずれか１項に記載の方法であって、前記アミンは、前記揮発性溶媒中に配置される前に、前記架橋剤と部分的に反応させられる、方法。
【請求項１７】
請求項１３〜１６のうちのいずれか１項に記載の方法であって、前記ヒドロキシル含有アミンは、モノアルカノールアミン、ジアルカノールアミン、およびトリアルカノールアミンからなる群より選択されるアルカノールアミンである、方法。
【請求項１８】
請求項１７に記載の方法であって、前記アルカノールアミンは、トリアルカノールアミンである、方法。
【請求項１９】
請求項１８に記載の方法であって、前記トリアルカノールアミンは、式（Ａ）のトリアルカノールアミン：
【化３】
2006509919.tif 000007
から選択され、Ｒ１、Ｒ２およびＲ３の各々は、非置換であるかまたは１つ以上のヒドロキシル基で置換されている、低級アルキル基から独立して選択され；Ｘ１、Ｘ２およびＸ３の各々は、独立して−ＯＨまたは−Ｈであり、但し、Ｘ１、Ｘ２またはＸ３のうちの少なくとも１つは、−ＯＨである、方法。
【発明の詳細な説明】
【技術分野】
【０００１】
（発明の分野）
本発明は、アミンでコーティングされた織物（ｆａｂｒｉｃ）または他の繊維基質のセルロース含有繊維に関する。
【背景技術】
【０００２】
（発明の背景）
天然繊維（例えば、綿、羊毛、絹）または合成繊維（例えば、ポリエステル、ナイロン、アクリル）のみから構成される織物は、しばしば、所望の性質を欠いている。所望の特性を与えるために、織物に種々の化学物質の少量の成分を加えることが繊維工業において一般的である；これらの処理は、一般的に、「仕上げ（ｆｉｎｉｓｈ）」と呼ばれる。このような化学的向上剤としては、染料、光学的増白剤、柔軟剤、撥水剤、撥水／撥油剤、防虫剤、抗微生物および／または抗真菌処理、静電気防止剤、および親水性仕上げ剤が挙げられる。
【０００３】
恒久性は、同時に、望ましい特性であり、任意の仕上げ剤に対して、有意な挑戦である。わずかな揮発性のみを有する分子でさえ、結局蒸発する；日光および空気は、ゆっくりと他のものを分解する。清浄化手順（例えば、洗濯、ドライクリーニング、およびシャンプー）は、織物の仕上げ剤の恒久性に対する最も有意な挑戦である。多くの仕上げ剤は、ほんのわずかな清浄化後に、織物から除去される。
【０００４】
恒久的である仕上げ剤を提供するために、種々のアプローチがなされている。１つの方法は、織物上に沈殿した後に、容易に溶解せず、清浄化で除かれない化学物質（代表的には、ポリマー）を堆積することである。あるいは、仕上げ剤の活性成分は、織物に塗布される積層フィルム内に埋め込まれ得る；この手順は、しばしば、活性成分の周囲の織物へのゆっくりとした放出を可能にする。しかし、従来の清浄化手順の清浄化剤および機械的攪拌は、しばしば、結果として、繊維表面上に堆積したのみ出ある場合、ポリマーまたは積層フィルムを除去する。
【０００５】
米国特許第６，１８７，８５６号（Ｉｎｃｏｒｖｉａらに発行された）は、恒久的であるフィルムまたは織物を形成するための、架橋樹脂（ポリアミドアミンおよびポリクロロヒドリン架橋剤から形成される）の使用を教示する。この特許の樹脂は、繊維に対して恒久的である静電気防止特性を与えることを特許請求している。恒久性は、この特許において、２０分間隔で２回、８０℃に加熱した水中に処理した織物を浸した後の、静電防止特性の証拠として規定される。
【０００６】
抗微生物仕上げ剤は、多くの繊維適用について非常に望ましい。これらは、無菌条件を必要とする環境（例えば、病院）において使用される織物において使用され得る。これらはまた、商業的な食物の調製、病院環境、および他の領域（人々に感染性細菌を暴露する有意な可能性が存在する）において着用されるかまたは使用される織物に有用であり得る。
【０００７】
ほんのわずかな種類の抗微生物化合物が存在する。恒久性は、それらについて有意に問題である。なぜなら、大部分が、容易に蒸発するかまたは清浄化で除かれ得る低分子であるからである。さらに、多くの抗微生物化合物は、ヒトに対して毒性を示す。ヒトに対して無害である恒久的である抗微生物織物仕上げ剤を発明することが望ましい。
【０００８】
悪臭性の腋（身体）の臭いおよび足の臭いを除去するかあまたは有意に減少する能力は、衣装繊維にとって望ましい性質である。腋の臭いの化学的成分は、ヒトの汗腺由来の分泌物を食べて生きる特定の細菌の老廃物副生成物である。これらの種の細菌は、ｌｉｐｏｐｈｉｌｉｃ  ｄｉｐｈｔｈｅｒｏｉｄｓと呼ばれる。潜在的に不快な臭いを有する約３ダースの分子が、体臭において同定されている（Ｐｒｅｔｉ，Ｇ．ら、Ｊ．Ｃｈｅｍ．Ｅｃｏｌｏｇｙ，１９９１，１７，１４６９；Ｐｒｅｔｉ，Ｇ．ら、Ｊ．Ｃｈｅｍ．Ｅｃｏｌｏｇｙ，１９９２，１８，１０３９；Ｐｒｅｔｉ，Ｇ．ら、Ｊ．Ｃｈｅｍ．Ｅｃｏｌｏｇｙ，１９９６，２２，２３７；Ｐｒｏｃ．Ｎａｔ．Ａｃａｄ．Ｓｃｉ．ＵＳＡ，１９９６，９３，６６２６を参照のこと）。これらの全てが有機酸であり、臭いに対する主な寄与は、トランス−３−メチル−２−ヘキセン酸として同定されている。足の臭い化学的成分は、類似の起源を有する；これらは、細菌ｂｒｅｖｉｄｉｕｍ  ｅｐｉｄｅｒｍｉｓの老廃物である。これらの分子もまた有機酸であり、そして最も有意な成分は、イソ吉草酸である（Ｋａｎｄａ，Ｆ．ら、Ｂｒｉｔ．Ｊ．ｏｆ  Ｄｅｒｍａｔｏｌｏｇｙ，１９９０，１２２，７７１を参照のこと）。織物に対する悪臭性の体臭を除去するかまたは有意に減少させる恒久的である仕上げ剤を有することが望ましい。１つのアプローチは、殺菌仕上げ剤を含むことである。しかし、これらは、皮膚上で生きている細菌を殺さないかもしれず、その結果、臭いは依然として産生され得る。別の方法は、不快な有機酸の揮発濃度を検出可能な閾値より下であるように、腋および足の臭いを担う悪臭性の有機酸を吸収する仕上げ剤を使用することである。標準的な清浄化手順によってこのような仕上げ剤の吸収能力を回復し（ｒｅｃｈａｒｇｅ）得ることが非常に望ましい。
【０００９】
米国特許第４，２４４，０５９号（Ｐｆｌａｕｍｅｒに発行された）は、アルカリ金属重炭酸塩、アルカリ金属炭酸塩、エチレンイミンから誘導された水溶性ポリアミン、およびこれらの混合物から選択される臭気吸収化合物の使用を教示する。この化合物は、股の臭いの主成分である酸性および塩基性の臭いの分子を吸収するために、セルロース含有繊維から構成される空気透過性織物の表面の上に堆積される。この特許は、恒久性について特許請求せず、洗濯のような一般的な清浄化手順の間の織物に対するポリマーの恒久性を提供するための準備も無い。
【００１０】
国際特許公報ＷＯ９７／３４０４０（Ｋｏｉｚｕｍｉらに対して発行された）は、脱臭繊維を作製するために、アクリル繊維にコーティングとしてのポリアミンの使用を教示する。この特許において、酸基を含む湿潤ゲルアクリル繊維を、過剰のアミン基が存在するように化学量論的に調製された「アミノ化合物」と接触させる。アミンと酸基との間の静電防止相互作用が、恒久性の源である。繊維は、湿式紡糸されており、先に乾燥されていない。アミン化合物を接触させた後に、コーティングされた繊維を１００℃と１８０℃との間で、湿潤熱条件下で加熱した。これらの繊維から構築された繊維生成物は、酸の臭いを脱臭し得る。
【発明の開示】
【課題を解決するための手段】
【００１１】
（発明の要旨）
本発明は、セルロース含有繊維および繊維性基質のための恒久的な仕上げ剤に関する。この仕上げ剤の活性成分は、ヒドロキシル含有アミンであり、好ましくはトリアルカノールアミンである。好適な架橋剤と合わせた場合、このアミンは、基質繊維に結合してこれに架橋し、清浄化（ｃｌｅａｎｉｎｇ）手順に対して恒久的な（ｄｕｒａｂｌｅ）軟質樹脂状コーティングを形成する。これらのポリマー仕上げ剤は、繊維表面に恒久的な抗微生物作用を与え、特定の臭いを継続的に制御し、そして特定の材料に結合する能力を与える。
【００１２】
本発明は、本発明のヒドロキシル含有アミンコーティングで処理した、セルロース性繊維；糸；織物、編んだ布または不織布および繊維製品；ならびに加工済み製品（ｆｉｎｉｓｈｅｄ  ｇｏｏｄｓ）（これらは全て、本明細書中で用語「繊維性基質」の下に包含される）にさらに関する。
【００１３】
本明細書中に記載の仕上げで処理した繊維性基質は、天然の繊維に見出されない特徴を帯び、この特徴としては、酷い体臭の最も不快な成分を除去するかまたは大いに減少し、一方で、先行技術のアミン処理を受けた基質の黄ばみを驚異的に減少する能力が挙げられる。さらに、処理したセルロース性基質は、親水性および柔らかさを維持する。
【００１４】
（発明の詳細な説明）
本明細書中および特許請求の範囲において使用される場合、「ａ」および「ａｎ」は、他に示さない限り、１以上を意味する。
【００１５】
本明細書中で使用される場合、用語「恒久的な（ｄｕｒａｂｌｅ）」および「恒久性（ｄｕｒａｂｉｌｉｔｙ）」は、加工済み繊維性基質をいい、ここで、仕上げによって基質に与えられた所望の性質は、多くの清浄化および乾燥を経ても観察される。
【００１６】
本発明に従って処理されるべき「セルロース含有」または「セルロース性」の繊維性基質としては、任意のセルロース性繊維および（主成分または微量成分のどちらかで）セルロースを含む繊維の混合が挙げられる。セルロースベースの基質としては、紙、綿、レーヨンおよび他の再産生セルロースならびにセルロース含有材料、リネン、ジュート、ラミー、工業用麻などが挙げられる。ここで好ましい実施形態において、セルロース含有繊維すなわち繊維性基質は、綿である。
【００１７】
本発明における使用のためのヒドロキシル含有アミンは、一級、二級、もしくは三級のアミンまたはこれらの混合物であり得、天然の供給源に由来し得るか、または合成調製物に由来し得る。一級アミンおよび二級アミンと比較して大いに黄ばみを減少するし、また、先行技術のアミン処理を経たよりも減少された黄ばみを呈するその傾向に起因して、三級アミンが、好ましい。ここで本発明の好ましい実施形態は、アルカノールアミンを含み、好ましくは、式（Ａ）の三級アミンから選択される：
【００１８】
【化４】
2006509919.tif 000002
ここで、Ｒ１、Ｒ２およびＲ３は、それぞれ独立して、非置換または１以上のヒドロキシル基で置換された低級アルキル基から選択され；そしてＸ１、Ｘ２およびＸ３は、独立して−ＯＨまたは−Ｈである。繊維性基質の表面に分子を架橋するために、１つのヒドロキシル基分子のみが必要である。ヒドロキシル基であるＸ１，Ｘ２およびＸ３の２つ、または好ましくは（必須ではないが）全てを有することが所望され、これにより、基質の表面への結合可能性が上昇し、そしてまた、他のアミンへの架橋を可能にして、仕上げの恒久性を改善する。「低級アルキル基」は、直鎖状または分枝状の、１〜８の炭素原子を有するアルキル基を意味する。
【００１９】
本発明において有用な例示的なヒドロキシル含有アミンとしては、トリエタノールアミン；ｔｒｉｓ（ヒドロキシメチル）アミノメタン；１−アザ−３，３’−ジオキサビシクロ［３，３，０］オクタン−５−メタノール；１，３−ビス［ｔｒｉｓ（ヒドロキシメチル）メチルアミノ］プロパン；およびビス（２−ヒドロキシエチル）イミノ−ｔｒｉｓ（ヒドロキシメチル）メタンが挙げられる。
【００２０】
本明細書中で使用される場合、用語「架橋剤」および「好適な架橋剤」は、２以上のヒドロキシル反応官能基を含む分子をいい、これらのヒドロキシル反応官能基は、ヒドロキシル含有アミン上のヒドロキシル基およびセルロース性繊維性基質上のヒドロキシル基と、結合を形成する。架橋剤は、ヒドロキシル含有アミンを、互いに結合させ、ならびにヒドロキシル含有アミンを直接に繊維表面に結合させる。架橋反応が生じるコーティングにおけるアミンの塩基性に影響を及ぼさないことが、特に望ましい。必要に応じて触媒が含有され、架橋を促進する。ヒドロキシル反応官能基としては、エポキシド、ハロヒドリン、オキシラン、カルボニルジイミダゾール、Ｎ，Ｎ’−ジスクシンイミジルカーボネートまたはＮ−ヒドロキシスクシンイミジルクロロホルマート、アルキルハロゲン、イソシアネート、およびＮ−メチロール尿素が挙げられる。好ましい架橋剤は、ジエポキシド（Ｓｉｇｍａ−Ａｌｄｒｉｃｈ  ｃｏｒｐ．）、Ｎ−メチロール尿素、およびブロックされたポリイソシアネート（例えば、Ｒｅｐｅａｒｌ  ＭＦ（Ｍｉｔｓｕｂｉｓｈｉ  Ｃｈｅｍｉｃａｌ  Ｃｏ．）が挙げられる。特に好ましい架橋剤は、Ｎ−メチロール尿素であり、例えば、ジメチロールジヒドロキシエチレン尿素（ＤＭＤＨＥＵ）（ＰａｔＣｏＲｅｚ  Ｐ−５３，ＢＦ  Ｇｏｏｄｒｉｃｈ）が挙げられる。
【００２１】
繊維性基質に適用される仕上げ剤は、少なくともヒドロキシル含有アミン、架橋剤、および揮発性溶媒を含有する溶液である。アミンおよび架橋剤が溶媒に可溶性であることが望ましい。特に好ましい溶媒は、水である。
パッド溶液（ｐａｄ  ｓｏｌｕｔｉｏｎ）は、約０．０１重量％と約７５重量％との間で、好ましくは約０．０５重量％と約５０重量％との間で、最も好ましくは約０．１重量％と約２０重量％との間で、好ましくはヒドロキシル含有アミンを含有する。このパッド溶液は、好ましくは約０．００１重量％と約４０重量％との間で、より好ましくは約０．０１重量％と約３０重量％との間で、最も好ましくは約０．０５重量％と約１５重量％との間で、好ましくは架橋剤を含有する。この仕上げ溶液は、以下に記載する他の成分もまた、含有し得る。
【００２２】
ヒドロキシル含有アミンと特定の架橋剤官能基（例えば、ハロヒドリン）との反応は、無機酸の形成をもたらし、この無機酸は、仕上げ剤のｐＨを下げ、そして架橋の速度を低下させ得、架橋の程度を減少させる。この有害な効果を制御するため、緩衝剤が、仕上げ溶液に添加され得る。緩衝剤は、弱い酸または塩基であり、これらを含有する溶液を緩衝剤のｐＫａの１Ｐｈ以内の点に維持する傾向がある。当業者は、最適な緩衝液が、等モル濃度の緩衝剤部分およびその対応する結合酸または結合塩基（後者はしばしば強酸または強塩基の添加により形成される）からなることを理解する。緩衝剤の一覧は、Ｌａｎｇｅ’ｓ  Ｈａｎｄｂｏｏｋ  ｏｆ  Ｃｈｅｍｉｓｔｒｙ，第１４版，Ｊ．Ａ．Ｄｅａｎ編，ＭｃＧｒａｗ−Ｈｉｌｌ，Ｉｎｃ．，第８章，１０３〜１１２頁において見いだされる。使用される場合、緩衝剤は、緩衝液のｐＫａが反応の最適ｐＨ範囲であるように選択されるべきである。このｐＨ範囲は、架橋剤のヒドロキシル含有アミンの反応基の特徴に依存する。緩衝液は、架橋剤またはヒドロキシル含有アミンと非反応性であるように選択されなければならない。緩衝剤の量は、架橋剤の完全反応によって産生される酸の理論的総量の等モル濃度より僅かに多くあるべきである。
【００２３】
仕上げ溶液はまた、他の添加物を含み得る。例えば、仕上げ溶液はまた、仕上げ剤が繊維に均一に広がり渡るように補助するように、湿潤剤（例えば、ＷｅｔＡｉｄ  ＮＲＷ（ＢＦ  Ｇｏｏｄｒｉｃｈ  Ｃｏｒｐ．））を含み得る。当業者に公知のさらなる添加物が、必要に応じて、溶液に添加され得る。
【００２４】
仕上げ剤は、基質を当業者に公知の方法（例えば、浸漬、噴霧、液浸、流体流動、およびパディング（ｐａｄｄｉｎｇ））で仕上げ剤に曝露することにより、セルロース性繊維性基質に適用され得る。次いで、曝露した繊維性基質を加熱して揮発性溶媒を除去し、ヒドロキシル含有アミン中の基質上のヒドロキシル基の架橋剤との反応の速度を上げる。あるいは、セルロース性繊維またはセルロース性の糸は、親戚または液浸によって仕上げ溶液に晒され得る。仕上げの後、その場で硬化され、繊維または糸は、織られるかまたは編まれて布地になり得る。
【００２５】
仕上げ溶液は、溶媒の凝固点以上および沸点以下の任意の温度で、繊維性基質に適用され得る。本実施形態において、この適用温度は、好ましくは、５℃と９０℃との間であり、より好ましくは、１０℃と５０℃との間であり、そして最も好ましくは、室温である。処理された織物は、非常に短時間（好ましくは５分未満、より好ましくは、１分以下）で架橋反応を誘導するのに十分高い温度で、硬化されるべきである。本実施形態において、この硬化温度は、好ましくは、１００℃と２００℃との間であり、より好ましくは、１３０℃と１８０℃との間である。
【００２６】
本発明は、上記仕上げ剤によって処理されるセルロース含有繊維性基質に、さらに指向される。このように処理された基質は、未処理基質において見られない性質を有し、一方で望ましい性質（例えば、柔らかな感触および親水性）を維持する。これらの新しい性質は、酸と仕上げ剤のアミン基との酸−塩基反応を介して、悪臭のひどい有機酸を吸収する能力を含む。本発明の仕上げ剤は、恒久的である。
【００２７】
本発明の実施形態は、有機酸を吸収および脱臭する処理されたセルロース含有繊維性基質の調製であり、この調製は、このような基質に、不快な体臭を除去するかまたは大いに減少させる能力を与える。この織物の臭気吸収能は、必要な場合、従来の洗濯手順によって回復され得る。不快な体臭の分子的原因は、主に、親油性ジフテロイド（ｌｉｐｏｐｈｉｌｉｃ  ｄｉｐｈｔｈｅｒｏｉｄ）と名付けられたある種の細菌の排泄物である。この種の細菌は、ヒトの皮膚表面上に生存し、そして主にアポクリン腺の分泌物を消化する。親油性ジフテロイド（ｌｉｐｏｐｈｉｌｉｃ  ｄｉｐｈｔｈｅｒｏｉｄ）の悪臭のひどい排泄物は有機酸であり、この最も主要な成分は、３−メチル−２−ヘキセン酸である。揮発性有機酸は、一般に、極めて低濃度においてさえも、非常に不快な臭いを有するとみなされる
処理された繊維性基質の織物の臭気吸収能は、仕上げ剤のアミン基の塩基性に由来する。酸は、ヒドロキシル含有アミンの遊離アミン基と反応して、非揮発性イオン結合型錯体を形成する。このイオン結合型錯体化が生じる程度は、酸および塩基の相対強度に依存する。本発明の場合では、この反応は、非イオン化分子１万中に１つの酸分子〜非イオン化分子１００万中に１つの酸分子のみが見られるような程度まで、イオン結合型錯体の形成の方向に偏る。したがって、処理された織物において未反応アミン基が利用可能である限り、処理された織物周囲の揮発性有機酸の濃度は、検出不可能かまたはほとんど検出できない点まで低下する。
【００２８】
従来の臭気吸収材料（例えば、活性炭）に対する本発明の利点は、繊維性基質の臭気吸収能を最装填させる能力である。アミンは弱塩基であるため、この基質を、この塩基のｐＫｂ以上のｐＨの水溶液に曝すことは、ほとんどのアミン錯体を脱プロトンし、結果としてアミン−酸錯体の分離をもたらす。悪臭のひどい有機酸の共役塩基形態は、洗濯液中に洗い流され、遊離アミン基を繊維表面上に残す。ｐＨ１０は、ほとんどのアミンのｐＫｂ以上であり、洗濯用界面活性剤溶液（例えば、Ｔｉｄｅ（登録商標））は、代表的に、これ以上のｐＨを有する。したがって、従来の洗濯手順は、通常、この織物の臭気吸収能を最装填させるのに十分である。
【００２９】
以下の実施例は、説明の目的のみを対象とする。当業者は、他の実施形態を認識するであろうが、その全ては、本発明の一部とみなされる。
【実施例】
【００３０】
（実施例１）
未処理綿綾織物サンプル（１６×１２インチ角）を、試験溶液（水中、６重量％トリエタノールアミン、１０重量％  Ｐａｔｃｏｒｅｚ  Ｐ−５３、および０．２５重量％  Ｗｅｔ  Ａｉｄ  ＮＲＷ；最終ｐＨ＝４．０；サンプルＡ）、またはコントロール溶液（水のみ、最終ｐＨ＝４．０；サンプルＢ）中に浸し、３０ｐｓｉで埋め込んだ。このサンプルを、全体温度３３０Ｆｏ（１６６℃）（始動温度３１０Ｆｏ（１５４℃））に設定したマティスオーブン中で１分間硬化させた。得られたサンプルの白さを、未処理織物と比較するため、ＡＡＴＣＣ  Ｔｅｓｔ  Ｍｅｔｈｏｄ  １１０−２０００に従って、ＵＶ−Ｖｉｓ積分球を用いて測定した。次いで、通常の洗濯機および乾燥機の設定で、温水中に２４ｇのＡＡＴＣＣ標準界面活性剤を用いて、サンプルを家庭洗濯（「ＨＬ」）した。この後、白さ指標を再度測定した。結果を以下の表１に示す。
【００３１】
【表１】
2006509919.tif 000003
一滴の水滴が織物中に完全に染み込むのに要する時間量を測定することによって、サンプル上で親水性／疎水性試験を実行した。処理されたサンプルおよびコントロールサンプルの両方による全ての場合において、時間は２秒未満であった。
【００３２】
最後に、織物サンプル上に種々の濃度（ｐｐｍ）の酪酸溶液を配置することによって嗅覚試験を実行し、そして審査団がサンプル上で気付くことが可能である酪酸の最低濃度を記録した。これらの結果を以下の表２に提示する。
【００３３】
【表２】
2006509919.tif 000004
【国際調査報告】
2006509919.tif 000008
2006509919.tif 000009